교반기 , 온도계 , 응축기 및 질소 주 입관 을 구비 한 3 L 의 4 구 둥근 플라스크 에 , 495 g ( 4 . 8 몰 ) 의 디 에틸렌 트리 아민 을 주입 하 고 , 교반 하 면서 877 g ( 6 . 0 몰 ) 의 아디프산 을 첨가 하 였 다 . 생성 되 는 물 을 시스템 으로부터 제거 하 면서 플라스크 를 가열 한 다음 , 혼합물 을 150 ℃ 에서 5 시간 동안 반응 시키 고 , 1 , 000 g 의 물 을 서서히 첨가 하 여 , 폴리아미드 폴리아민 함유 액체 를 얻 었 다 . 폴리아미드 폴리아민 함유 액체 는 고형분 함량 이 52 . 1 질량 % 이 다 . 폴리아미드 폴리아민 함유 액체 가 고형분 함량 이 50 질량 % 일 경우 , 그 의 점도 는 25 ℃ 에서 380 mPa ㆍ s 이 다 . 플라스크 에 , 100 g 의 폴리아미드 폴리아민 함유 액체 ( 0 . 214 몰 의 아미노기 ) , 3 . 8 g ( 30 당량 %) 의 아세트산 , 및 4 . 3 g ( 15 당량 %) 의 30 질량 % 수산화 나트륨 수용액 을 주입 하 고 , 여기 에 6 . 7 g 의 물 을 주입 하 여 , 폴리아미드 폴리아민 함유 액체 가 50 질량 % 의 고형분 함량 을 갖 도록 하 였 다 . 이어서 , 플라스크 에 , 19 . 8 g ( 100 당량 %) 의 에피 클로로히드린 을 30 ℃ 에서 1 시간 동안 적가 한 다음 , 생성 된 혼합물 을 30 ℃ 에서 1 시간 동안 유지 하 고 , 여기 에 0 . 8 g ( 2 당량 %) 의 나트륨 메타 비설 피트 를 첨가 하 며 , 플라스크 를 에피 클로로히드린 의 적가 의 개시 로부터 5 시간 동안 30 ℃ 에서 유지 하 였 다 . 그 다음 , 여기 에 1 . 1 g ( 10 당량 %) 의 98 질량 % 황산 및 127 . 0 g 의 물 을 첨가 하 여 , 그 의 고형분 함량 이 30 질량 % 가 되 도록 한 다음 , 75 ℃ 까지 가열 하 였 다 . 생성 된 반응 액 을 이 반응 액 의 25 ℃ 에서 의 점도 가 300 mPa ㆍ s 에 도달 할 때 까지 75 ℃ 에서 유지 한 다음 , 여기 에 40 . 5 g 의 물 을 첨가 하 여 고형분 함량 이 26 질량 % 가 되 도록 하 고 , 이어서 25 ℃ 이하 로 냉각 시켰 다 . 그 후 , 반응 액 의 pH 를 , 30 질량 % 의 황산 으로 3 . 5 까지 조절 하 고 88 질량 % 의 포름산 으로 3 . 0 까지 조절 하 여 , 화학식 ( 2 ) 로 표시 되 는 반복 단위 를 갖 는 공중 합체 , 또는 화학식 ( 3 ) 으로 표시 되 는 단량체 , 화학식 ( 4 ) 로 표시 되 는 단량체 및 화학식 ( 5 ) 로 표시 되 는 단량체 를 중합 하 여 얻 는 공중 합체 , 즉 , 고형분 함유 농도 가 25 . 0 질량 % 이 고 15 질량 % 의 고형분 함유 농도 에서 의 점도 가 51 . 6 mPa ㆍ s 인 제조 예 A - 3 의 폴리아미드 폴리아민 - 에 피할 로히 드린 공중 합체 를 제조 하 였 다 .